(57)【特許請求の範囲】
【請求項１】
ＳｉＯ２／Ｆｅ２Ｏ３モル比が５０以上１５０以下、結晶の乾燥重量に対するフッ素の含有率が４００ｐｐｍ以下、Ｃｕ−Ｋα線源を用いる粉末Ｘ線結晶回折における結晶回折（３０２）面の半値幅（ＦＷＨＭ）が０．１６〜０．２４°であるβ骨格構造中に鉄の全部又は一部を含有するβ型鉄シリケート。
【請求項２】
ＳｉＯ２／Ａｌ２Ｏ３モル比が２５以上７０以下である請求項１に記載のβ型鉄シリケート。
【請求項３】
結晶粒径が０．２μｍ以上２．０μｍ以下である請求項１又は２に記載のβ型鉄シリケート。
【請求項４】
結晶粒径が０．２μｍ以上１．０μｍ以下である請求項１乃至３のいずれかに記載のβ型鉄シリケート。
【請求項５】
以下のフッ素を含有しない原料組成物
ａＭ２Ｏ・ＳｉＯ２・ｂＦｅ２Ｏ３・ｃＡｌ２Ｏ３・ｄＳＤＡ・ｅＨ２Ｏ
ここで、
Ｍ  ＝  Ｋ＋又はＲｂ＋又はＣｓ＋
ａ  ＝  ０．００５〜０．１０
ｂ  ＝  ０．００６〜０．０２
ｃ  ＝  ０．０１４〜０．０４
ｄ  ＝  ０．１０〜０．３５
ｅ  ＝  ７〜１５
、を水熱処理することにより結晶化させる請求項１乃至４のいずれかに記載のβ型鉄シリケートの製造方法。
【請求項６】
β型骨格構造中に鉄とアルミニウムを有し、ＳｉＯ２／Ａｌ２Ｏ３モル比が２０以上７０以下、ＳｉＯ２／Ｆｅ２Ｏ３モル比が５０以上２００以下であり、Ｃｕ−Ｋα線源を用いる粉末Ｘ線結晶回折における結晶回折（３０２）面の半値幅（ＦＷＨＭ）が０．３０〜０．４０°であることを特徴とするβ型鉄シリケートから成る窒素酸化物浄化触媒。
【請求項７】
平均結晶粒子径が０．２〜２．０μｍである請求項６に記載の窒素酸化物浄化触媒。
【請求項８】
平均結晶粒子径が０．２〜１．０μｍである請求項６に記載の窒素酸化物浄化触媒。
【請求項９】
ＳｉＯ２／Ｆｅ２Ｏ３モル比が１００以上２００以下である請求項６乃至８のいずれかに記載の窒素酸化物浄化触媒。
【請求項１０】
シリカ、アルミ、鉄、有機構造指向剤を含む反応液から結晶化したβ型鉄シリケートを水蒸気濃度５容量％以下の雰囲気中、７００〜８５０℃で熱処理することを特徴とする請求項６乃至９のいずれかに記載の窒素酸化物浄化触媒の製造方法。
【請求項１１】
水蒸気濃度が１容量％以下である請求項１０に記載の窒素酸化物浄化触媒の製造方法。
【請求項１２】
７００〜８５０℃での焼成における保持時間が１時間以上である請求項１０又は１１に記載の窒素酸化物浄化触媒の製造方法。
【請求項１３】
請求項６乃至９のいずれかに記載の窒素酸化物浄化触媒を用いた窒素酸化物の還元方法。
【発明の詳細な説明】
【技術分野】
【０００１】
本発明は、触媒、吸着剤及び分離剤等として有用な新規メタロシリケートに関するものであり、更に詳しくは、工業的使用が困難なフッ素を用いることなく合成され、固体酸点としてのＡｌ及び触媒活性点あるいは吸着点等として働きうるＦｅを共に高分散状態にて結晶中に含有し、なおかつ耐熱性の高い高結晶性のβ型鉄シリケートに関するものである。
【０００２】
また本発明は、内燃機関から排出される窒素酸化物の浄化に関するものであり、β構造を有する結晶性シリケートからなる窒素酸化物浄化触媒、並びにそれを用いてアンモニア、尿素、有機アミン類の少なくとも一つと反応させる窒素酸化物浄化方法を提供するものである。
【背景技術】
【０００３】
β型ゼオライトは特許文献１によって初めて開示されたハイシリカゼオライトであり、触媒及び吸着剤等として広く利用されている。
【０００４】
ゼオライトの利用にあたっては、触媒活性や吸着選択性等の特定の機能を付与することを目的に、しばしば金属によるゼオライトの化学修飾が行われる。一般的に用いられる方法には、ゼオライトのイオン交換能を利用して金属カチオンを液相でのイオン交換により担持する方法や、金属の塩を含む溶液をゼオライトに含浸させることで金属を担持する方法がある。
【０００５】
ゼオライトの化学修飾においては、目的とする機能を最大限に発揮するため、担持する金属は一般にゼオライト基材中に高分散に存在し、できる限り凝集していないことが望ましい。
【０００６】
しかし、例えば上述のイオン交換による担持では、交換可能な金属量はゼオライトのイオン交換能に依存し、それ以上に担持しようとすると金属の凝集が起こりやすい。また、含浸による担持では金属の担持量を制御しやすい代わりに、担持する金属量を増やすに従い金属の凝集が起こりやすくなるという問題がある。
【０００７】
一部の金属は、ゼオライトの水熱合成の原料として添加することにより、ＳｉやＡｌと同様にゼオライト骨格中に導入することができる。このような方法によって導入した金属は、原子ごとに酸素原子を介したＳｉのネットワークに取り込まれるため、非常に高分散な状態となる。導入可能な金属としては、Ｂ、Ｃｒ、Ｖ、Ｇｅ、Ｇａ、Ｆｅ、Ｓｎ、Ｚｎ等が知られている。これらの金属の中で、Ｆｅの導入に関しては比較的多くの試みがこれまでに行われている。
【０００８】
β型ゼオライトの骨格にＦｅを導入したβ型鉄シリケートについては以下のような先行技術が開示されている。
【０００９】
例えば、特許文献２においてＡｌとＦｅの両方を骨格に有するβ型鉄シリケートを含む吸着材が開示されている。また特許文献３において、Ｘ線回折ピークの半値幅等により規定されたβ型鉄シリケートを含む自動車排ガス浄化用吸着材が開示されている。その他特許文献４において骨格鉄とイオン交換サイトの鉄カチオンを含むアルミノシリケートゼオライトが開示されている。
【００１０】
また例えば、非特許文献１および非特許文献２にもβ型鉄シリケートが開示されている。さらに非特許文献３において、原料中にフッ素を添加することで合成されたβ型鉄シリケートが開示されている。一般に、ゼオライト合成において原料中にフッ素を添加することで、フッ素を添加しない場合と比べて格子欠陥の少ない結晶性の良好なゼオライトが得られることが知られている。例えば、β型ゼオライトでは非特許文献４に開示されている。
【００１１】
しかしながら、これらに開示されているβ型鉄シリケートはＦｅの導入量が非常に少ないために触媒等の活性点として利用するのに必ずしも十分ではないか、Ａｌ及びＦｅの導入量は十分であっても結晶性が十分でないものであった。これは、一般にＡｌを含有する鉄シリケートの水熱合成においては、原料中のＦｅが少ないほど生成物の物性は通常のアルミノシリケートに近づき、結晶化が容易となると同時に得られる結晶の結晶性が良くなる傾向があるのに対し、原料中のＦｅを増加させると急速に結晶の生成領域が縮小し、得られる結晶の結晶性が低下するためである。こうした傾向は、アルカリ性の原料混合物中におけるＡｌに対するＦｅの不安定性や、Ａｌよりもイオン半径の大きいＦｅがゼオライト骨格に存在することによる結晶の歪みの増大に起因すると考えられる。
【００１２】
また、ゼオライト合成におけるフッ素の使用は設備腐食等の観点から工業的に難しく、また生成したゼオライトに残存するフッ素が性能に悪影響を及ぼすという問題もあった。
【００１３】
また、ＳｉＯ２／Ｆｅ２Ｏ３比が２０〜３００、含有鉄中の孤立鉄イオンが８０％以上のβ型構造中に鉄を有する結晶性シリケートから成る窒素酸化物浄化触媒（特許文献５）が報告されている。しかし、それらはフッ素原料を用いて結晶粒径を増大し、結晶性を高めたものであった。
【００１４】
また、ＳｉＯ２／Ｆｅ２Ｏ３モル比が２０〜３００、ｌｏｇ（ＳｉＯ２／Ａｌ２Ｏ３）が２以上（モル比）のβ骨格構造中に鉄を有する結晶性シリケートが優れた低温での窒素酸化物の分解性能並びに水熱耐久性を有することが報告されている（特許文献６）。しかしながら、これらの粒子径も５μｍ以上と大きいものであった。
【００１５】
これまで工業使用が困難なフッ素を用いることなく合成され、固体酸点としてのＡｌ及び触媒活性点あるいは吸着点等として働きうるＦｅを共に高分散状態にて結晶中に含有し、触媒として高い動的性能が期待できる粒径範囲で、耐熱性の高い高結晶性のβ型鉄シリケートは知られていなかった。
【００１６】
骨格構造中に異種元素を置換した結晶性シリケートは、通常のアルミノシリケートゼオライトとは異なる特性が期待され、触媒反応への利用が検討されている。例えば白金を担持した鉄シリケートを用いたキシレン異性化触媒（特許文献７）、また鉄シリケートを用いたナフタレン性化合物の選択メチル化触媒（特許文献８）、また環状エーテルの開環重合触媒として鉄シリケートを用いたポリアルキレングリコールの製造方法（特許文献９）等が開示されている。
【００１７】
一方、鉄シリケートを用いた窒素酸化物の浄化技術も検討されている。例えば、ＺＳＭ−５型鉄シリケートに銅とガリウムとの共沈複合酸化物が分散担持された窒素酸化物を含む排ガスの浄化用触媒（特許文献１０）、過剰の酸素が存在する雰囲気中で、炭化水素類または含酸素化合物の存在下、ＺＳＭ−５型鉄シリケートのアルカリ金属交換体を窒素酸化物を含む排ガスと接触させる窒素酸化物浄化方法（特許文献１１）、窒素酸化物、酸素ガスおよび必要に応じて亜硫酸ガスを含有する燃焼排ガスを、鉄シリケート触媒および炭化水素還元剤の存在下で接触反応させる窒素酸化物の除去方法（特許文献１２）、鉄シリケートに白金、パラジウム、ロジウム及びコバルトのうち少なくとも一種を担持した窒素酸化物を主として除去する排気ガス浄化触媒（特許文献１３）等が報告されている。なお、特許文献１２、１３に記載される鉄シリケートは合成の際にテトラプロピルアンモニウム塩を使用していることから、得られた鉄シリケートの骨格構造はＺＳＭ−５構造である。
【００１８】
亜酸化窒素の浄化触媒については、亜酸化窒素の直接分解に用いられる、銅やコバルト等を担持したβ型鉄シリケートを含む触媒の製造方法（特許文献１４）、β構造を有する鉄シリケートを用いて、亜酸化窒素を直接分解する方法、及び一酸化炭素を還元剤として亜酸化窒素を非選択的接触還元する方法（非特許文献３）等が開示されている。
【００１９】
一方、排ガス中の窒素酸化物の浄化触媒については、リーンバーン燃焼排ガスやディーゼル燃焼排ガスに代表される酸素過剰排ガスの窒素酸化物の浄化に関し、鉄又は銅を担持したアルミノシリケートゼオライト触媒を用い、アンモニアにより選択的接触還元（通常ＳＣＲという）する方法（特許文献１５）が知られている。
【００２０】
また、ＳｉＯ２／Ｆｅ２Ｏ３比が２０〜３００、含有鉄中の孤立鉄イオンが８０％以上のβ型構造中に鉄を有する結晶性シリケートから成る窒素酸化物浄化触媒（特許文献５）が報告されている。しかし、アンモニアを還元剤として用いた窒素酸化物（ＮＯｘ）の還元方法において、低温での窒素酸化物の分解性能並びに水熱耐久性は不十分であった。
【００２１】
また、ＳｉＯ２／Ｆｅ２Ｏ３モル比が２０〜３００、ｌｏｇ（ＳｉＯ２／Ａｌ２Ｏ３）が２以上（モル比）のβ骨格構造中に鉄を有する結晶性シリケートが優れた低温での窒素酸化物の分解性能並びに水熱耐久性を有することが報告されている（特許文献６）。しかしながら、これらの結晶粒子径は５μｍ以上と大きく、コーティングや成型等、ハンドリングに問題が残るものであった。
【先行技術文献】
【特許文献】
【００２２】
【特許文献１】米国特許３３０８０６９号
【特許文献２】特許第４０４４９８４号
【特許文献３】特許第３９８６１８６号
【特許文献４】米国特許出願公開２００９−０４８０９５号
【特許文献５】特開２００９−１６６０３１号
【特許文献６】特開２００９−１６６０３２号
【特許文献７】特許第３２６９８２８号公報
【特許文献８】特表２００４−５２４１４２号公報
【特許文献９】特許第３４７７７９９号公報
【特許文献１０】特開平５−３０５２４０号公報
【特許文献１１】特許第２６９１６４３号公報
【特許文献１２】特開平５−１５４３４９号公報
【特許文献１３】特許第２６０５９５６号公報
【特許文献１４】米国特許出願公開第２００６―００８８４６９号公報
【特許文献１５】特開平２−２９３０２１号公報
【非特許文献】
【００２３】
【非特許文献１】ＺＥＯＬＩＴＥＳ、Ｖｏｌ．１０（１９９０）、８５〜８９頁
【非特許文献２】Ｍｉｃｒｏｐｏｒｏｕｓ  Ｍａｔｅｒｉａｌｓ、Ｖｏｌ．２（１９９４）１６７〜１７７頁
【非特許文献３】Ｊｏｕｒｎａｌ  ｏｆ  Ｃａｔａｌｙｓｉｓ、Ｖｏｌ．２３２（２００５）、３１８〜３３４頁
【非特許文献４】ＺＥＯＬＩＴＥＳ、Ｖｏｌ．１２（１９９２）、２４０〜２５０頁
【発明の概要】
【発明が解決しようとする課題】
【００２４】
本発明の目的は、工業的使用が困難なフッ素を使用することなく合成され、フッ素の含有率が４００ｐｐｍ以下であり、Ａｌ及びＦｅの両方を含有する高結晶性のβ型鉄シリケート、及び、その製造方法を提供することにある。
【００２５】
また、排出ガス中の窒素酸化物の効率的な浄化が望まれている中で、従来、２００℃以下の低温における窒素酸化物浄化活性及び水熱耐久性能が高く、尚且つハンドリングに優れた窒素酸化物浄化触媒は得られていなかった。
【００２６】
本発明の目的は、幅広い温度域、特に２００℃以下の比較的低温の領域で効率的に窒素酸化物を浄化する触媒性能及び水熱耐久性を有し、尚且つハンドリングに優れた結晶性シリケート触媒を提供することにある。さらに他の目的は、上記触媒を用いた窒素酸化物の浄化方法を提供することにある。
【課題を解決するための手段】
【００２７】
本発明者らは以上のような状況を鑑み、β型鉄シリケートの製造方法、製造条件に対して鋭意検討を重ねた結果、本発明のβ型鉄シリケートを見出すに至った。
【００２８】
以下、本発明のβ型鉄シリケートについて説明する。
【００２９】
なお、最初に特許請求の範囲の請求項１から請求項５までに記載された発明のβ型鉄シリケートについて説明する。
【００３０】
本発明のβ型鉄シリケートの組成は、
（ｘ＋ｙ）Ｍ（２／ｎ）Ｏ・ｘＦｅ２Ｏ３・ｙＡｌ２Ｏ３・ｚＳｉＯ２・ｗＨ２Ｏ
（但し、ｎは陽イオンＭの原子価、ｘ、ｙ、ｚ、はそれぞれＦｅ２Ｏ３、Ａｌ２Ｏ３、ＳｉＯ２のモル分率を表し、ｘ＋ｙ＋ｚ＝１である。ｗは０以上の数である）で表される。
【００３１】
本発明のβ型鉄シリケートの結晶構造は、Ｘ線回折で確認される結晶構造がβ型である。β型鉄シリケートは、酸素１２員環からなる０．７６×０．６４ｎｍおよび０．５５×０．５５ｎｍの細孔が交差した３次元細孔を有するメタロシリケートである。β型鉄シリケートのＸ線回折パターンは以下の表１に示す格子面間隔ｄ（オングストローム）とその回折強度で特徴付けられる。
【００３２】
【表１】
0005594121.tif 000002
【００３３】
本発明のβ型鉄シリケートは、その含有するＦｅの全部又は一部が４配位構造の骨格原子として酸素原子と連結した構造であり、アルミノシリケートゼオライトと同様にシリケート骨格の電荷不足に由来する固体酸性質を有するものである。本発明のβ型鉄シリケートが含有するＦｅは、必ずしもその全てが骨格に存在する必要はない。骨格に存在するＦｅは構造指向剤（これ以降、“ＳＤＡ”と称する）除去のための焼成操作等の熱処理によって、その一部が脱離しうるからである。
【００３４】
本発明のβ型鉄シリケート組成のＳｉＯ２／Ｆｅ２Ｏ３は５０以上１５０以下である。ＳｉＯ２／Ｆｅ２Ｏ３が５０を下回るとβ型構造の結晶化が次第に困難になるため結晶性が低下する。ＳｉＯ２／Ｆｅ２Ｏ３が１５０を上回るとＦｅの絶対量が少なくなり触媒活性の低下等に繋がる。結晶性の観点から、好ましくはＳｉＯ２／Ｆｅ２Ｏ３が１００以上１５０以下、更に好ましくは１３０以上１５０以下である。
【００３５】
ＡｌとＦｅはいずれもゼオライト骨格に４配位構造で導入されるため、ＡｌとＦｅの個々の組成だけでなく、これらの合計の導入量によっても結晶化は制御される。即ち本発明のβ型鉄シリケートのＳｉＯ２／（Ａｌ２Ｏ３＋Ｆｅ２Ｏ３）は２０以上７０以下であり、結晶性の観点から好ましくは２５以上７０以下、更に好ましくは３０以上７０以下である。
【００３６】
本発明のβ型鉄シリケートは原料にフッ素を使用することなく合成され、結晶の乾燥重量に対するフッ素の含有率が４００ｐｐｍ以下である。フッ素を使用して合成されたβ型鉄シリケートはＳＤＡの除去焼成後においてもフッ素が残存する。本発明のβ型鉄シリケート結晶の乾燥重量に対するフッ素の含有率は２００ｐｐｍ以下であることが好ましく、１００ｐｐｍ以下であることがより好ましく、検出限界以下であることが更に好ましい。
【００３７】
β型鉄シリケート中のフッ素の定量は、例えばランタンアリザリンコンプレキソン吸光光度法にて行うことができる。ランタンアリザリンコンプレキソンとして、市販のアルフッソン（（株）同仁化学研究所）を用いることができる。分析は前処理として試料をアルカリ溶解、濃縮及び蒸留後、アルフッソンを添加し、ｐＨ調整後に波長６２０ｎｍの吸光度を測定する。
【００３８】
本発明のβ型鉄シリケートは、Ｘ線結晶回折（３０２）面の半値幅（ＦＷＨＭ）が０．１６〜０．２４°である。
【００３９】
尚、Ｘ線結晶回折は合成後のＳＤＡ含有状態にて測定される。
【００４０】
半値幅（ＦＷＨＭ）は結晶の状態を表す指標であり、結晶の規則性、格子の歪みの度合いを表す。この値が低いほど結晶は長周期構造を維持しており結晶性が高いといえる。半値幅が０．２４°を超えるものは結晶性が十分ではなく、高温での耐熱水処理等によって結晶構造が崩壊しやすい。
【００４１】
本発明のβ型鉄シリケートは、β骨格構造中に鉄の全部又は一部を含有する。β型鉄シリケートの骨格にＦｅが存在することは電子スピン共鳴測定（測定温度７７Ｋ）によって確認することができる。
【００４２】
常磁性のＦｅイオン（Ｆｅ３＋）は電子スピン共鳴測定において共鳴吸収を示し、吸収ピークとしてはｇ≒２．０、ｇ≒４．３及びｇ＞４．３の少なくとも３つの吸収ピークをもつものに帰属されることが知られている（Ｊｏｕｒｎａｌ  ｏｆ  Ｃａｔａｌｙｓｉｓ，２４９（２００７）６７他参照）。ｇ≒２．０の吸収ピークをもつものは対称四面体構造（又は高対称な多配位構造）を有する孤立Ｆｅイオン、ｇ≒４．３及びｇ＞４．３の吸収をもつＦｅイオンは歪んだ四面体構造及び歪んだ多配位構造を有する孤立Ｆｅイオンに帰属される。
【００４３】
シリケート骨格中に存在するＦｅは孤立状態かつ高対称な四面体構造をとり、骨格外のＦｅは八面体構造をとると考えられることから、本発明のβ型鉄シリケートの骨格にＦｅが存在することは、電子スピン共鳴測定におけるｇ≒２．０の共鳴吸収によって確認することができる。
【００４４】
電子スピン共鳴測定は、一般的な方法で行うことができる。
【００４５】
例えば、電子スピン共鳴装置（（株）日本電子製ＪＥＳ−ＴＥ２００）を用い、測定条件としては測定温度７７Ｋ、マイクロ波出力は１．０ｍＷ、観測範囲は０〜１０００ｍＴ、変調幅は０．３２ｍＴ、時定数は０．３ｓｅｃとすることができる。試料は約１０ｍｇを石英製試料管に秤取し、液体窒素温度測定用デュアに挿入後、測定を行う。
【００４６】
またβ型鉄シリケートの骨格にＦｅが存在することは、Ｘ線吸収スペクトル（ＸＡＦＳ）を解析することによっても確認することができる。この場合、ＦｅのＫ吸収端の前に現れるプリエッジピーク（７１１０ｅＶ）が四面体構造の孤立Ｆｅイオンに帰属される。
【００４７】
本発明のβ型鉄シリケートはＡｌを含有する、所謂アルミノシリケートである。ゼオライトのＡｌは固体酸点であり、触媒反応における吸着点等として機能することから、吸着対象の化学種や、適用しようとする触媒反応によっては必須の要素となる。Ａｌの含有量を減らしていけばゼオライトの水熱耐久性は一般に向上するが、一方でその代償としてＡｌに由来する固体酸点の機能は徐々に失われる。
【００４８】
尚、ゼオライトの水熱耐久性とは、ゼオライト骨格自体の水熱耐久性を意味する。
【００４９】
本発明のβ型鉄シリケートは、固体酸点として働くＡｌを十分に含有しながら、高結晶性であり高い水熱耐久性を有するものである。
【００５０】
本発明のβ型鉄シリケート組成のＳｉＯ２／Ａｌ２Ｏ３は２５以上７０以下であることが好ましい。ＳｉＯ２／Ａｌ２Ｏ３が２５を下回るとβ型構造の結晶化が次第に困難になるため結晶性が低下する。またＳｉＯ２／Ａｌ２Ｏ３が７０を上回ると固体酸量が不十分となる。結晶性の観点から、好ましくはＳｉＯ２／Ａｌ２Ｏ３は３５以上７０以下、更に好ましくは４５以上７０以下である。
【００５１】
本発明のβ型鉄シリケートのＳＥＭ観察における結晶粒径は０．２μｍ以上２．０μｍ以下であることが好ましい。
【００５２】
尚、本発明での結晶粒径とは平均結晶粒径を意味し、その測定方法は１５０００倍のＳＥＭ観察倍率において５０個の一次粒子の直径を計測して得られた算術平均値である。一次粒子の形状には不規則なものも存在するため、全ての粒子について一律に水平方向の最大径を計測して直径とした。観察倍率は直径の計測に適当であれば任意に選択できる。
【００５３】
０．２μｍ未満では水熱耐久性が低く、２．０μｍを超えると触媒として用いる場合、特に流速が大きい場合の動的性能が低下する。さらにコーティング、成型等のハンドリング性においても本発明の範囲の粒径が好ましい。
【００５４】
次に本発明のβ型鉄シリケートの製造方法について説明する。
【００５５】
本発明のβ型鉄シリケートの原料混合物の仕込み組成は下記のように例示される。但し、これらの組成範囲は限定的なものではなく、最終的な生成物組成が本発明のβ型鉄シリケートの組成の範囲内となるように任意に設定することができる。また、種晶などの結晶化促進作用を有する成分を添加してもよい。
【００５６】
ａＭ２Ｏ・ＳｉＯ２・ｂＦｅ２Ｏ３・ｃＡｌ２Ｏ３・ｄＳＤＡ・ｅＨ２Ｏ
ここで、
Ｍ  ＝  Ｋ＋又はＲｂ＋又はＣｓ＋
ａ  ＝  ０．００５〜０．１０であり、好ましくは０．０１〜０．０５
ｂ  ＝  ０．００６〜０．０２であり、好ましくは０．００６〜０．０１
ｃ  ＝  ０．０１４〜０．０４であり、好ましくは０．０１４〜０．０２８
ｄ  ＝  ０．１０〜０．３５であり、好ましくは０．１０〜０．３０
ｅ  ＝  ７〜１５であり、好ましくは９〜１３
【００５７】
上述のＭ２Ｏについて、一般的に用いられるＮａ＋は含まない。Ｎａ＋の存在は反応溶液中の負電荷を帯びたアルミノシリケート種を安定化し、結晶化を促進するが、一方で結晶核発生の増大から個々の結晶粒子の微細化を招くことが多く、結果的に十分な結晶性が得られにくいためである。
【００５８】
合成用原料はシリカ源、アルミニウム源、鉄源、ＳＤＡ、アルカリ金属源及び水から構成される。
【００５９】
シリカ源としてはコロイダルシリカ、無定型シリカ、珪酸ナトリウム、テトラエチルオルトシリケート、鉄アルミノシリケートゲルなどを用いることができ、アルミニウム源としては硫酸アルミニウム、アルミン酸ナトリウム、水酸化アルミニウム、硝酸アルミニウム、アルミノシリケートゲル、金属アルミニウムなどを用いることができる。また鉄源としては硝酸鉄、塩化鉄、硫酸鉄、金属鉄などを用いることができ、これら原料は、他の成分と十分均一に混合できるものが好ましい。
【００６０】
ＳＤＡ原料としてはテトラエチルアンモニウムカチオンを有するテトラエチルアンモニウムヒドロキシド（これ以降“ＴＥＡＯＨ”と称する。）、テトラエチルアンモニウムブロマイド、更にはオクタメチレンビスキヌクリジウム、α，α’−ジキヌクリジウム−ｐ−キシレン、α，α’−ジキヌクリジウム−ｍ−キシレン、α，α’−ジキヌクリジウム−ｏ−キシレン、１，４−ジアザビシクロ［２，２，２］オクタン、１，３，３，Ｎ，Ｎ−ペンタメチル−６−アゾニウムビシクロ［３，２，１］オクタン又はＮ，Ｎ−ジエチル−１，３，３−トリメチル−６−アゾニウムビシクロ［３，２，１］オクタンカチオンを含む化合物の群の少なくとも一種以上を使用することができる。
【００６１】
アルカリ金属源としては水酸化カリウム、硫酸カリウム、塩化カリウム、酢酸カリウム、水酸化ルビジウム、硫酸ルビジウム、塩化ルビジウム、酢酸ルビジウム、水酸化セシウム、硫酸セシウム、塩化セシウム、酢酸セシウムなどを用いることができ、これら原料は、他の成分と十分均一に混合できるものが好ましい。
【００６２】
水、シリカ源、アルミニウム源、鉄源、ＳＤＡ及びアルカリ金属源の原料混合物を密閉式圧力容器中で、１００〜１８０℃の温度で結晶化させることにより本発明のβ型鉄シリケートを得ることができる。
【００６３】
結晶化の際、原料混合物は混合攪拌された状態でも静置した状態でもよい。結晶化終了後、十分放冷し、固液分離し、十分量の純水で洗浄し、１１０〜１５０℃の温度で乾燥して本発明のβ型鉄シリケートが得られる。
【００６４】
ＳＤＡの除去処理は、酸性溶液やＳＤＡ分解成分を含んだ薬液を用いた液相処理、レジンなどを用いた交換処理、熱分解処理を用いることができ、これらの処理を組み合わせても良い。更には、β型鉄シリケートのイオン交換能を利用してＨ型やＮＨ４型に変換して用いることもできる。
【００６５】
本発明のβ型鉄シリケート中には高分散状態の鉄が含まれているため、そのまま触媒、あるいは吸着材等として用いることができ、用途は特に限定されない。
【００６６】
本発明のβ型鉄シリケートにはさらに活性な金属種を担持させてもよい。担持させる金属種は特に限定されない。
【００６７】
担持方法として、イオン交換法、含浸担持法、蒸発乾固法、沈殿担持法、物理混合法等の方法を用いることができる。金属担持に用いる原料は硝酸塩、硫酸塩、酢酸塩、塩化物、錯塩、酸化物、複合酸化物などを使用することができる。
【００６８】
金属の担持量は限定されないが、特に０．１〜１０重量％の範囲が好ましい。
【００６９】
本発明のβ型鉄シリケートは、シリカ、アルミナ及び粘土鉱物等のバインダーと混合し成形して使用することもできる。成形する際に用いられる粘土鉱物として、カオリン、アタパルガイト、モンモリロナイト、ベントナイト、アロフェン、セピオライトが例示される。また、コージェライト製あるいは金属製のハニカム基材にウォッシュコートして使用することもできる。
【００７０】
次に、特許請求の範囲の請求項６から請求項１３までに記載された発明のβ型鉄シリケートから成る窒素酸化物浄化触媒、及び、その窒素酸化物浄化触媒の製造方法、並びに、その窒素酸化物浄化触媒を用いた窒素酸化物の還元方法について説明する。
【００７１】
本発明者らは、アンモニア等を用いた窒素酸化物の選択還元触媒について鋭意検討を重ねた結果、ＳｉＯ２／Ａｌ２Ｏ３モル比が２０〜７０、好ましくは２０〜６０、ＳｉＯ２／Ｆｅ２Ｏ３モル比が５０〜２００であり、結晶回折（３０２）面の半値幅（ＦＷＨＭ）が０．３０〜０．４０°であるβ骨格構造中に鉄とアルミを含有する結晶性シリケートでは、アンモニア等を還元剤とする窒素酸化物の選択還元において、優れた窒素酸化物の浄化性能、７００℃、２０時間、１０容量％水蒸気雰囲気下の水熱耐久処理後におけるＮＯｘ還元率が反応温度２００℃で４５％以上６０％以下となる優れた窒素酸化物の浄化性能を有していることを見出し、本発明を完成させるに至ったものである。
【００７２】
以下、本発明の請求項６〜１３の窒素酸化物浄化触媒、その製造方法、及び、その触媒を用いた窒素酸化物浄化方法について説明する。
【００７３】
本発明の窒素酸化物浄化触媒は、ＳｉＯ２／Ａｌ２Ｏ３モル比が２０以上７０以下、ＳｉＯ２／Ｆｅ２Ｏ３モル比が５０以上２００以下であり、結晶回折（３０２）面の半値幅（ＦＷＨＭ）が０．３０〜０．４０°であるβ骨格構造中に鉄とアルミを含有するβ型結晶性鉄シリケート（以下、「β型鉄シリケート」と呼称する）である。
【００７４】
β骨格構造中に鉄とアルミを含有するとは、全ての鉄がβ骨格構造中に含有するのではなく、鉄の一部がβ骨格構造中に含有され、残りの鉄は、β骨格構造の構成元素とて存在せず、β骨格構造を構成しないイオン交換サイトや表面のシラノール基付近に存在している状態をさすものである。
【００７５】
β型鉄シリケートの組成は、
（ｘ＋ｙ）Ｍ（２／ｎ）Ｏ・ｘＦｅ２Ｏ３・ｙＡｌ２Ｏ３・ｚＳｉＯ２・ｗＨ２Ｏ
（但し、ｎは陽イオンＭの原子価、ｘ、ｙ、ｚ、はそれぞれＦｅ２Ｏ３、Ａｌ２Ｏ３、ＳｉＯ２のモル分率を表し、ｘ＋ｙ＋ｚ＝１である。ｗは０以上の数である）で表される。
【００７６】
本発明の窒素酸化物浄化触媒のβ型鉄シリケートの結晶構造は、Ｘ線回折で確認される結晶構造がβ型である。β型鉄シリケートは、酸素１２員環からなる０．７６×０．６４ｎｍおよび０．５５×０．５５ｎｍの細孔が交差した３次元細孔を有するメタロシリケートである。β型鉄シリケートのＸ線回折パターンは以下の表２に示す格子面間隔ｄ（オングストローム）とその回折強度で特徴付けられる。
【００７７】
【表２】
0005594121.tif 000003
【００７８】
本発明の窒素酸化物浄化触媒のβ型鉄シリケートは、四配位構造の鉄が骨格原子として酸素原子と連結した構造を有し、アルミノシリケートゼオライトと同様にシリケート骨格の電荷不足に由来する固体酸性質を有するものである。本発明の鉄シリケートは、触媒の活性金属としての鉄が高度に分散した孤立鉄イオン（Ｆｅ３＋）として存在しており、アンモニア等を用いた選択還元反応において、鉄の凝集が抑制され、高活性を示す。
【００７９】
本発明の窒素酸化物浄化触媒のβ型鉄シリケートはβ骨格構造中に鉄を有する結晶性シリケートであって、ＳｉＯ２／Ａｌ２Ｏ３モル比は２０〜７０、好ましくは２０〜６０の範囲である。ＳｉＯ２／Ａｌ２Ｏ３モル比が２０未満ではアルミの含有量は多くなるが、骨格内アルミが多すぎると耐熱水処理によって脱アルミ、脱鉄等の骨格からの金属の脱離、凝集が著しく進みやすくなり、活性に寄与する孤立Ｆｅ３＋を十分に保持することが難しい。そのため、ＳｉＯ２／Ａｌ２Ｏ３モル比２０以上が好ましい。また、ＳｉＯ２／Ａｌ２Ｏ３モル比が７０より大きくなると骨格内のアルミ量が少なくなり、十分な水熱耐久性を得ることができない。また、固体酸量が減少することから、十分な触媒活性を得ることができない。特にＳｉＯ２／Ａｌ２Ｏ３モル比を６０以下とすることが好ましく、５０以下とすることがより好ましい。
【００８０】
ＳｉＯ２／Ｆｅ２Ｏ３モル比が５０未満では鉄の含有量は多くなるが、骨格内の鉄が多すぎると耐熱水処理によって脱アルミ、脱鉄等の骨格からの金属の脱離、凝集が著しく進みやすくなり、活性に寄与する孤立Ｆｅ３＋を十分に保持することが難しい。そのため、ＳｉＯ２／Ｆｅ２Ｏ３モル比は５０以上が好ましい。また、ＳｉＯ２／Ｆｅ２Ｏ３モル比が２００を超えるものでは、絶対的な鉄イオン量が少なく、十分な触媒活性が得られない。ＳｉＯ２／Ｆｅ２Ｏ３モル比は５０〜２００、さらに１００〜２００の範囲であることが好ましい。
【００８１】
なお、本発明の窒素酸化物浄化触媒のβ型鉄シリケート中で窒素酸化物の還元に最も寄与する鉄は、後述するシリケート骨格中に孤立鉄イオン（Ｆｅ３＋）として分散して存在するものであり、Ｆｅ２Ｏ３として凝集しているものではない。なお本発明のβ型鉄シリケートの組成の定義で用いているＳｉＯ２／Ｆｅ２Ｏ３モル比は、孤立鉄イオンを含む全ての鉄含有量を定義するために便宜上に用いられる表記である。
【００８２】
本発明の窒素酸化物浄化触媒のβ型鉄シリケートは、Ｘ線結晶回折（３０２）面の半値幅（ＦＷＨＭ）が０．３０〜０．４０°である。半値幅（ＦＷＨＭ）は結晶の状態を表す指標であり、結晶の規則性、格子のひずみの度合いを表す。この値が大きいほど結晶の規則性は低く、強く歪んでいることを示しており、シリカ骨格と鉄とアルミの相互作用が強く発現されており、水熱処理後の触媒活性が向上するものと考えられる。
【００８３】
尚、Ｘ線結晶回折はＳＤＡ除去のための熱処理後において測定される。
【００８４】
一方、半値幅（ＦＷＨＭ）が著しく大きい場合はゼオライト構造自体の崩壊が進みすぎており、触媒活性は著しく低下すると考えられる。従って、半値幅（ＦＷＨＭ）が０．３０°未満であるものは歪が小さく、シリカ骨格と鉄とアルミの相互作用が十分でないため、熱水処理後の触媒活性が低くなり、０．４０°を超えるとゼオライト構造自体の崩壊が著しく進みすぎ、触媒活性が低くなる。
【００８５】
本発明の窒素酸化物浄化触媒のβ型鉄シリケートの平均結晶粒子径は０．２〜２．０μｍの範囲であることが好ましい。その理由は、０．２μｍ未満では水熱耐久性が低く、触媒活性を維持することができないからであり、また、２．０μｍを超えるとコーティング、成型等のハンドリング性が低下するからであり、０．２〜１．０μｍであることが更に好ましい。
【００８６】
本発明の窒素酸化物浄化触媒は、７００℃、２０時間、１０容量％水蒸気雰囲気下、ガス流量／ゼオライト容量比１００倍／分での水熱耐久処理後に、窒素酸化物浄化触媒で重要とされる低温活性、水熱耐久性を判断する指標である反応温度２００℃でのＮＯｘ還元率が４５％以上６０％以下と優れた水熱耐久性を示す。
【００８７】
従って、本発明の窒素酸化物浄化触媒は、安定して長時間にわたりＮＯｘを処理することができる。熱耐久後のＮＯｘ還元率は高いほど好ましいが、６０％程度が限界である。
【００８８】
従来から窒素酸化物浄化触媒は水熱耐久処理後の性能で評価されることが一般的であるが、その水熱耐久処理としては、特に規格化されたものはない。上記の水熱耐久試験条件は窒素酸化物浄化触媒の水熱耐久処理条件として一般的に用いられる条件の範疇であり、特殊な条件ではない。
【００８９】
なお、β型ゼオライトに限らず、ゼオライトは６００℃以上における熱的なダメージは指数関数的に増大するため、７００℃で２０時間の水熱耐久処理は、６５０℃であれば１００〜２００時間以上、８００℃であれば数時間の処理に相当するものである。
【００９０】
本発明の窒素酸化物浄化触媒は、シリカ、アルミナ及び粘土鉱物等のバインダーと混合し成形して使用することもできる。成形する際に用いられる粘土鉱物として、カオリン、アタパルジャイト、モンモリロナイト、ベントナイト、アロフェン、セピオライトが例示できる。
【００９１】
本発明の窒素酸化物浄化触媒は排ガス浄化用触媒として高い性能を有する。
【００９２】
本発明の窒素酸化物浄化触媒はシリカ骨格と一部骨格に含まれる鉄とアルミの相互作用を熱処理により高めることで、水熱処理後の特に低温で高いＮＯｘ分解性を発揮するものであり、窒素酸化物を含む排ガスと接触させることにより、高度に排ガス浄化することができる。
【００９３】
本発明で浄化される窒素酸化物は、例えば一酸化窒素、二酸化窒素、三酸化二窒素、四酸化二窒素、一酸化二窒素、及びそれらの混合物が例示される。好ましくは一酸化窒素、二酸化窒素、一酸化二窒素である。ここで本発明が処理可能な排ガスの窒素酸化物濃度は限定されるものではない。
【００９４】
また排ガスには窒素酸化物以外の成分が含まれていてもよく、例えば炭化水素、一酸化炭素、二酸化炭素、水素、窒素、酸素、硫黄酸化物、水が含まれていても良い。具体的には、本発明の方法ではディーゼル自動車、ガソリン自動車、ボイラー、ガスタービン等の多種多様の排ガスから窒素酸化物を浄化することができる。
【００９５】
本発明の窒素酸化物浄化触媒は、特に還元剤の存在下で窒素酸化物を浄化するＳＣＲ触媒として用いることにより窒素酸化物を浄化することができる。
【００９６】
還元剤としては排ガス中に含まれる炭化水素、一酸化炭素、水素等を還元剤として利用することができ、更には必要に応じて適当な還元剤を排ガスに添加して共存させても良い。排ガスに添加される還元剤は特に限定されないが、アンモニア、尿素、有機アミン類、炭化水素、アルコール類、ケトン類、一酸化炭素、水素等が挙げられ、特に窒素酸化物の浄化効率をより高めるためには、特にアンモニア、尿素、有機アミン類を用いることが好ましい。これらの還元剤により、窒素酸化物は無害な窒素に転化され、排ガスを処理することが可能となる。
【００９７】
これらの還元剤の添加方法は特に限定されず、還元成分をガス状で直接添加する方法、水溶液などの液状を噴霧し気化させる方法、噴霧熱分解させる方法等を採用することができる。またこれらの還元剤の添加量は、十分に窒素酸化物が浄化できるように任意に設定することができる。
【００９８】
本発明の窒素酸化物浄化触媒を用いた窒素酸化物の浄化方法は、本発明の窒素酸化物浄化触媒を用いれば特に限定はないが、例えば、本発明の窒素酸化物浄化触媒からなるＳＣＲ触媒と排ガスを接触させる際の空間速度を、体積基準で５００〜５０万ｈｒ−１、更に２０００〜３０万ｈｒ−１とすることが好ましい。
【００９９】
次に、本発明の窒素酸化物浄化触媒の製造方法について説明する。
【０１００】
本発明の窒素酸化物浄化触媒は、シリカ、アルミ、鉄、有機構造指向剤（ＳＤＡ）を含む反応液から結晶化した合成物を水蒸気濃度５容量％以下の雰囲気、７００〜８５０℃で焼成を行い、有機構造指向剤を除去することで製造することができる。
【０１０１】
本発明の窒素酸化物浄化触媒は、得られるβ型鉄シリケートの組成がＳｉＯ２／Ａｌ２Ｏ３モル比で２０〜７０、かつＳｉＯ２／Ｆｅ２Ｏ３モル比で５０〜２００となる様な仕込み組成によって結晶化することによって製造することができる。この様な条件下での結晶化では、β型鉄シリケートの骨格構造中に、孤立鉄イオンとして高度に分散しており、なおかつ高対称四面体構造を有する孤立鉄イオンを導入することができる。鉄の量が多すぎると、フレッシュ焼成や耐久処理によって凝集が進み易く、孤立した対称四面体構造の孤立鉄イオンの導入が十分でなく、またβ型鉄シリケートの結晶性も低下し易い。
【０１０２】
合成用原料はシリカ源、鉄源、アルミニウム源、ＳＤＡ、アルカリ及び水から構成され、必要に応じてフッ素源が使用される。シリカ源としてはコロイダルシリカ、無定型シリカ、珪酸ナトリウム、テトラエチルオルトシリケート、アルミノシリケートゲルなどを用いることができる。鉄源としては硝酸鉄、塩化鉄、硫酸鉄、金属鉄などを用いることができる。これらの原料は、他の成分と十分均一に混合できるものが好ましい。
【０１０３】
ＳＤＡとしてはテトラエチルアンモニウムカチオンを有するテトラエチルアンモニウムヒドロキシド、テトラエチルアンモニウムブロマイド、テトラエチルアンモニウムフルオリド、更にはオクタメチレンビスキヌクリジウム、α，α’−ジキヌクリジウム−ｐ−キシレン、α，α’−ジキヌクリジウム−ｍ−キシレン、α，α’−ジキヌクリジウム−ｏ−キシレン、１，４−ジアザビシクロ［２，２，２］オクタン、１，３，３，Ｎ，Ｎ−ペンタメチル−６−アゾニウムビシクロ［３，２，１］オクタン又はＮ，Ｎ−ジエチル−１，３，３−トリメチル−６−アゾニウムビシクロ［３，２，１］オクタンカチオンを含む化合物の群の少なくとも一種以上を使用することができる。
【０１０４】
アルカリ源としては水酸化ナトリウム、硫酸ナトリウム、塩化ナトリウム、酢酸ナトリウム、水酸化カリウム、硫酸カリウム、塩化カリウム、酢酸カリウム、水酸化ルビジウム、硫酸ルビジウム、塩化ルビジウム、酢酸ルビジウム、水酸化セシウム、硫酸セシウム、塩化セシウム、酢酸セシウムなどを用いることができる。
【０１０５】
アルミニウム源としては硫酸アルミニウム、アルミン酸ナトリウム、水酸化アルミニウム、硝酸アルミニウム、アルミノシリケートゲル、金属アルミニウムなどを用いることができる。
【０１０６】
フッ素源としてはフッ酸、フッ化ナトリウム、フッ化カリウム、フッ化アンモニウム、テトラエチルアンモニウムフルオリドなどを用いることができる。
【０１０７】
これらの原料は他の成分と均一に混合し易いものが望ましい。
【０１０８】
原料混合物の仕込み組成は下記の組成範囲が例示される。但しこれらの組成範囲は限定的なものではなく、最終的な生成物組成が本発明の窒素酸化物浄化触媒のβ型鉄シリケートの組成の範囲内となるように任意に設定することができる。また、種晶などの結晶化促進作用を有する成分を添加してもよく、大きな結晶粒子径が得られる条件が好ましい。
【０１０９】
ＳｉＯ２／Ａｌ２Ｏ３モル比  ２０〜７０、好ましくは３０〜６０、更に好ましくは３０〜５０
ＳｉＯ２／Ｆｅ２Ｏ３モル比  ５０〜２００、好ましくは１００〜２００
Ｈ２Ｏ／ＳｉＯ２モル比  ５〜５０、好ましくは５〜１０
ＳＤＡ／ＳｉＯ２モル比  ０．１〜５、好ましくは０．１〜１
アルカリ／ＳｉＯ２モル比０〜０．１
Ｆ／ＳｉＯ２モル比  ０〜５、好ましくは０〜１
【０１１０】
水、シリカ源、鉄源、アルミニウム源、ＳＤＡ、アルカリ源、必要に応じてフッ素源の原料混合物を密閉式圧力容器中で、１００〜１８０℃の温度で、結晶化させる。結晶化の際、原料混合物は混合攪拌された状態でも静置した状態でもよい。結晶化終了後、十分放冷し、固液分離、十分量の純水で洗浄し、１１０〜１５０℃の温度で乾燥した後に、細孔内のＳＤＡを焼却除去することによって本発明のβ型鉄シリケートを得ることができる。
【０１１１】
通常、β型鉄シリケート細孔内のＳＤＡの熱処理除去は、シリケート結晶の熱劣化抑制の観点からできるだけ低温で行なうほうが良いと考えられており、大気雰囲気中での５５０〜６５０℃での焼成処理、酸性溶液又はＳＤＡを分解する成分を含んだ薬液を用いた液相処理、レジンなどを用いた交換処理が行なわれていた。
【０１１２】
本発明の窒素酸化物浄化触媒は、従来には行なわれない７００〜８５０℃の高温域でＳＤＡの除去のための熱処理を行なうことにより、シリカ骨格と骨格中の一部の鉄とアルミの相互作用が強くなり、水熱耐久処理後の低温触媒活性が向上するものである。
【０１１３】
本発明の窒素酸化物浄化触媒の製造におけるＳＤＡ除去目的の熱処理時の水蒸気濃度は、５容量％以下で行なうことを必須とする。特に１容量％以下で行なうことが、水蒸気による骨格からの脱アルミと脱鉄、および鉄の凝集、不活性化を抑制するために好ましい。５容量％を超える水蒸気濃度では、骨格シリカと骨格中の一部の鉄とアルミの相互作用による性能向上は生じず、逆に鉄の凝集が促進され、水熱処理後の耐久活性は低下する。
【０１１４】
本発明の窒素酸化物浄化触媒の製造における熱処理温度は７００〜８５０℃で行なうことを必須とする。特に８００〜８５０℃で行なうことが好ましい。７００℃未満では骨格シリカと骨格中の一部の鉄とアルミとの相互作用の促進が十分に進まず、本発明の触媒活性を得ることができず、一方で８５０℃を超えるとβ型結晶性鉄シリケートの結晶崩壊が著しく進行し、触媒活性が低下する。
【０１１５】
熱処理時間は特に限定されるものではないが、熱処理時間が短すぎると鉄とβ型ゼオライトのシリカ骨格との相互作用が十分に進行しないため、１時間以上保持することが好ましい。
【０１１６】
本発明の窒素酸化物浄化触媒のβ型鉄シリケートの電子顕微鏡（ＳＥＭ）で観測される結晶粒子径（平均結晶粒子）は耐熱水性、コーティング、成型等におけるハンドリングの容易さから０．２〜２．０μｍであり、０．２〜１．０μｍであることが好ましい。
【０１１７】
本発明の窒素酸化物浄化触媒のβ型鉄シリケート中には活性な孤立鉄イオンが含まれているため、そのまま窒素酸化物の浄化触媒として用いることができるが、さらに触媒活性な金属種を担持させて用いてもよい。
【０１１８】
担持させる金属種は特に限定されないが、例えば８、９、１０族、１１族の元素、特に鉄、コバルト、パラジウム、イリジウム、白金、銅、銀、金の群から選ばれる一種以上である。特に、鉄、パラジウム、白金、銅、銀の一種以上であることが好ましい。また希土類金属、チタン、ジルコニアなどの助触媒成分を付加的に加えることもできる。
【０１１９】
触媒活性な金属種を担持させる場合の担持方法は特に限定されない。担持方法として、イオン交換法、含浸担持法、蒸発乾固法、沈殿担持法、物理混合法等の方法が採用することができる。金属担持に用いる原料としては硝酸塩、硫酸塩、酢酸塩、塩化物、錯塩、酸化物、複合酸化物などがいずれも使用できる。金属の担持量は限定されないが、特に０．１〜１０重量％の範囲が好ましい。
【０１２０】
本発明の窒素酸化物浄化触媒のβ型鉄シリケートは、シリカ、アルミナ及び粘土鉱物等のバインダーと混合し成形して使用することもできる。成形する際に用いられる粘土鉱物として、カオリン、アタパルガイト、モンモリロナイト、ベントナイト、アロフェン、セピオライトが例示できる。また、コージェライト製或いは金属製のハニカム基材にウォッシュコートして使用することもできる。
【発明の効果】
【０１２１】
本発明のβ型鉄シリケートは、工業的使用が困難なフッ素を使用することなく合成され、高い結晶性を有しなおかつ結晶格子中にＦｅを含有し、２．０μｍ以下の微細な結晶粒径において高い耐熱性を有する。
【０１２２】
また、本発明の窒素酸化物浄化触媒は窒素酸化物の浄化性能が高く、幅広い温度域、特に２００℃以下の低温において効率的に窒素酸化物を浄化することができる。また耐久性に優れ、耐久処理後も高い触媒活性を有する。
【図面の簡単な説明】
【０１２３】
【図１】実施例１で得られたβ型鉄シリケートの電子スピン共鳴スペクトルを示す図である。
【図２】実施例１２で得られた窒素酸化物浄化触媒のＸ線回折パターンを示す図である。
【実施例】
【０１２４】
以下、本発明を実施例で説明するが、本発明はこれらの実施例に限定されるものではない。
【０１２５】
以下の実施例１〜１１及び比較例１〜３は本発明の請求項１〜５のβ型鉄シリケートに関するものである。
【０１２６】
実施例１
３号珪酸ソーダ（ＳｉＯ２；３０％、Ｎａ２Ｏ；９．１％、Ａｌ２Ｏ３；０．０１％）、９８％硫酸、水、硫酸アルミニウム水溶液及び硝酸鉄九水和物の所定量を混合し、生成したゲルを固液分離し、純水により洗浄した。洗浄後のゲルに所定量の水、３５％ＴＥＡＯＨ、水酸化セシウム一水和物及び種晶を加えて十分に撹拌混合した。反応混合物の組成比はＳｉＯ２：０．０１５Ｆｅ２Ｏ３：０．０２６Ａｌ２Ｏ３：０．０４９Ｃｓ２Ｏ：０．１５ＴＥＡＯＨ：１０Ｈ２Ｏであった。この反応混合物をステンレス製オートクレーブに密閉し、回転条件下１５０℃で４８時間加熱してβ型鉄シリケートを結晶化した。結晶化後のスラリー状混合物は白色であり、結晶のＦ含有率は分析の定量限界１００ｐｐｍを下回り検出限界以下であった。
【０１２７】
実施例２
実施例１と同様の方法により反応混合物を調製した。反応混合物の組成比はＳｉＯ２：０．０１２Ｆｅ２Ｏ３：０．０２５Ａｌ２Ｏ３：０．０１５Ｃｓ２Ｏ：０．１５ＴＥＡＯＨ：１０Ｈ２Ｏであった。この反応混合物をステンレス製オートクレーブに密閉し、回転条件下１５０℃で４８時間加熱してβ型鉄シリケートを結晶化した。結晶化後のスラリー状混合物は白色であり、結晶のＦ含有率は検出限界以下であった。
【０１２８】
実施例３
水酸化セシウム一水和物の代わりに４８％水酸化カリウム水溶液を用いた以外は実施例１と同様の方法により反応混合物を調製した。反応混合物の組成比はＳｉＯ２：０．０１０Ｆｅ２Ｏ３：０．０１２Ａｌ２Ｏ３：０．０３０Ｋ２Ｏ：０．１４ＴＥＡＯＨ：１０Ｈ２Ｏであった。この反応混合物をステンレス製オートクレーブに密閉し、回転条件下１５０℃で４８時間加熱してβ型鉄シリケートを結晶化した。結晶化後のスラリー状混合物は白色であり、結晶のＦ含有率は検出限界以下であった。
【０１２９】
実施例４
実施例３と同様の方法により反応混合物を調製した。反応混合物の組成比はＳｉＯ２：０．００６２Ｆｅ２Ｏ３：０．０１９Ａｌ２Ｏ３：０．０２１Ｋ２Ｏ：０．１５ＴＥＡＯＨ：１０Ｈ２Ｏであった。この反応混合物をステンレス製オートクレーブに密閉し、回転条件下１５０℃で９０時間加熱してβ型鉄シリケートを結晶化した。結晶化後のスラリー状混合物は白色であり、結晶のＦ含有率は検出限界以下であった。
【０１３０】
実施例５
実施例３と同様の方法により反応混合物を調製した。反応混合物の組成比はＳｉＯ２：０．００６７Ｆｅ２Ｏ３：０．０２８Ａｌ２Ｏ３：０．０３１Ｋ２Ｏ：０．１５ＴＥＡＯＨ：１０Ｈ２Ｏであった。この反応混合物をステンレス製オートクレーブに密閉し、回転条件下１５０℃で４８時間加熱してβ型鉄シリケートを結晶化した。結晶化後のスラリー状混合物は白色であり、結晶のＦ含有率は検出限界以下であった。
【０１３１】
実施例６
水酸化セシウム一水和物の代わりに水酸化ルビジウムｎ水和物を用いた以外は実施例１と同様の方法により反応混合物を調製した。反応混合物の組成比はＳｉＯ２：０．００６９Ｆｅ２Ｏ３：０．０３４Ａｌ２Ｏ３：０．０３０Ｒｂ２Ｏ：０．１５ＴＥＡＯＨ：１０Ｈ２Ｏであった。この反応混合物をステンレス製オートクレーブに密閉し、回転条件下１５０℃で４８時間加熱してβ型鉄シリケートを結晶化した。結晶化後のスラリー状混合物は白色であり、結晶のＦ含有率は検出限界以下であった。
【０１３２】
比較例１
水酸化セシウム一水和物の代わりに４８％水酸化ナトリウム水溶液を用いた以外は実施例１と同様の方法により反応混合物を調製した。反応混合物の組成比はＳｉＯ２：０．０１５Ｆｅ２Ｏ３：０．０２６Ａｌ２Ｏ３：０．０４９Ｎａ２Ｏ：０．１５ＴＥＡＯＨ：１０Ｈ２Ｏであった。この反応混合物をステンレス製オートクレーブに密閉し、回転条件下１５０℃で４８時間加熱してβ型鉄シリケートを結晶化した。結晶化後のスラリー状混合物は白色であり、結晶のＦ含有率は検出限界以下であった。
【０１３３】
比較例２
ＴＥＡＯＨに硝酸鉄九水和物を溶解させた後、これにアルミン酸ナトリウム及び純水を加え、強撹拌下においてシリカゾル（ＳｉＯ２；４０％、Ｎａ２Ｏ；０．５％、Ａｌ２Ｏ３；０．００％）及び種晶を添加した。反応混合物の組成比はＳｉＯ２：０．００５８Ｆｅ２Ｏ３：０．０３８Ａｌ２Ｏ３：０．０７７Ｎａ２Ｏ：０．１２ＴＥＡＯＨ：７．７Ｈ２Ｏであった。生成したゲルを３０分間継続して撹拌した後、この反応混合物をステンレス製オートクレーブに密閉し、回転条件下１６０℃で４８時間加熱してβ型鉄シリケートを結晶化した。結晶化後のスラリー状混合物は白色であり、結晶のＦ含有率は検出限界以下であった。
【０１３４】
比較例３
ＴＥＡＯＨに硝酸鉄九水和物を溶解し、テトラエチルオルトシリケートを加え、十分に撹拌混合し室温にて加水分解を行い、生成したエタノールを蒸発させた。続いて必要量の水を蒸発させた。これに４８％フッ酸を加え、乳鉢にて混合した後、この反応混合物をステンレス製オートクレーブに充填し、１５０℃で２４０時間加熱して結晶化した。反応混合物の組成はＳｉＯ２：０．０１６Ｆｅ２Ｏ３：０．５０ＨＦ：０．６１ＴＥＡＯＨ：７．５Ｈ２Ｏであった。結晶化後のスラリー状混合物は白色であり、結晶のＦ含有率は１４０００ｐｐｍであった。これを空気流通下、６００℃で２時間焼成し、ＳＤＡを除去した後の結晶のＦ含有率は４３０ｐｐｍであった。
【０１３５】
実施例７
実施例１〜６及び比較例１〜２で合成したβ型鉄シリケートの結晶組成を誘導結合プラズマ発光分析法により分析した。以下の表３に結果を示す。
【０１３６】
【表３】
0005594121.tif 000004
【０１３７】
実施例８
実施例１〜６及び比較例１〜２で合成したβ型鉄シリケートのＸ線回折測定を行った。
【０１３８】
Ｘ線回折測定の条件を以下に示す。
【０１３９】
ターゲット：Ｃｕ
加速電圧：４０ＫＶ
電流：３０ｍＡ
ステップ幅：０．０２°
サンプリング時間：１秒
発散スリット：１°
散乱防止スリット：１°
受光スリット：０．３ｍｍ
結果を表４に示す。実施例の半値幅は０．１６〜０．２４°の範囲であった。
【０１４０】
【表４】
0005594121.tif 000005
【０１４１】
実施例９
実施例１及び比較例１で合成したβ型鉄シリケートの耐熱水性評価を実施した。評価ではＳＤＡを焼成除去した試料（フレッシュ）を用い、ペレット成型後、破砕して評価に供した。固定床流通式反応管に試料を充填し、１０容量％のＨ２Ｏの流通下において、所定の温度で５時間の耐久処理を行った。フレッシュの試料及び耐久処理を行った試料について、通常用いられるＣｕ−Ｋα線源を用いる粉末Ｘ線結晶回折により、２θ＝２２．３°の回折ピーク高さから試料の結晶化度を測定した。
【０１４２】
その結果を以下の表５に示す。
【０１４３】
【表５】
0005594121.tif 000006
【０１４４】
以上のように、本発明のβ型鉄シリケートはいずれの処理条件においても比較例に対して高い耐熱水性を示した。
【０１４５】
実施例１０
実施例１〜６及び比較例１〜３で合成したβ型鉄シリケートをＳＥＭにより、倍率１５０００倍で観察して得られたβ型鉄シリケートの平均結晶粒径を以下の表６に示す。
【０１４６】
【表６】
0005594121.tif 000007
【０１４７】
実施例１１
実施例１で合成したβ型鉄シリケートについて電子スピン共鳴測定を実施し、骨格に存在するＦｅの確認を行った。
【０１４８】
電子スピン共鳴測定の条件を以下に示す。
【０１４９】
測定温度：７７Ｋ
マイクロ波出力：１．０ｍＷ
観測範囲：０〜１０００ｍＴ
変調幅：０．３２ｍＴ
時定数：０．３ｓｅｃ
試料量：約１０ｍｇ
【０１５０】
測定により得られたスペクトルを図１に示す。
【０１５１】
ｇ≒２．０の大きな共鳴吸収が観測されており、シリケート骨格に存在する高対称な四面体構造を有するＦｅの存在が確認された。
【０１５２】
以下の実施例１２〜１４及び比較例４〜６は本発明の請求項６〜９の別のβ型鉄シリケートから成る窒素酸化物浄化触媒に関するものである。
【０１５３】
（Ｘ線による半値幅（ＦＷＨＭ）の測定）
通常用いられるＣｕ−Ｋα線源を用いる粉末Ｘ線結晶回折により、２θ＝２２．６°付近に現れるメインピークを使用して半値幅（ＦＷＨＭ）を求めた。Ｘ線回折測定条件は実施例８に記載の条件と同様である。
【０１５４】
（水熱耐久処理条件）
窒素酸化物浄化触媒を以下の条件で処理した。
【０１５５】
温度                          ：７００℃
時間                          ：２０時間
ガス中水分濃度                ：１０容量％
ガス流量／ゼオライト容量比    ：１００倍／分
【０１５６】
（ＮＯｘ還元率の測定）
ＮＯｘ還元率は、以下の条件のガスを所定の温度で接触させた場合の窒素酸化物の還元率とした。窒素酸化物浄化触媒は、還元分解するＮＯガスと還元剤のアンモニアを１：１で含有するガスを用いて評価することが一般的である。本発明で用いたＮＯｘ還元条件は、通常の窒素酸化物浄化触媒のＮＯｘ還元性を評価する一般的な条件の範疇に入るものであり、特殊な条件ではない。
【０１５７】
本発明の評価で採用した窒素還元条件：
処理ガス組成  ＮＯ    ２００ｐｐｍ
ＮＨ３  ２００ｐｐｍ
Ｏ２      １０容量％
Ｈ２Ｏ      ３容量％
残り    Ｎ２バランス
処理ガス流量  １．５リットル／分
処理ガス／触媒容量比  １０００／分
【０１５８】
実施例１２
珪酸ソーダ水溶液、硫酸アルミニウム水溶液、硝酸第二鉄水溶液、硫酸を用い、スラリー状生成物の組成が、ＳｉＯ２：０．０２７Ａｌ２Ｏ３：０．００７Ｆｅ２Ｏ３となるように攪拌下で反応させ、スラリー状生成物とし、脱水した後、洗浄して粒状無定形珪酸塩とした。
【０１５９】
次に反応混合物の組成が、ＳｉＯ２：０．０２７Ａｌ２Ｏ３：０．００７Ｆｅ２Ｏ３：０．０６０ＫＯＨ：０．１５ＴＥＡＯＨ：１０Ｈ２Ｏとなるように混合し、さらに当該組成物１００部に対して１部の種晶（東ソー製ＨＳＺ９４０ＮＨＡ）を加え、オートクレーブ中、１５０℃で６０時間水熱合成により結晶化した（ＴＥＡＯＨ：水酸化テトラエチルアンモニウム３５％水溶液）。
【０１６０】
結晶化後のスラリーは固液分離し、十分量の純水で洗浄し、１１０℃で乾燥した。その乾燥粉末を水蒸気濃度０．０５容量％の乾燥空気流通下、８００℃で２時間焼成して触媒１を得た。
【０１６１】
触媒１の組成はＩＣＰ発光分析の結果ＳｉＯ２／Ａｌ２Ｏ３モル比は３５、ＳｉＯ２／Ｆｅ２Ｏ３モル比は１４４であり、平均結晶粒子径は０．２８μｍであった。Ｘ線結晶回折（３０２）面の半値幅（ＦＷＨＭ）は０．３６°であり、７００℃、２０時間、１０容量％水蒸気雰囲気下の水熱耐久処理後におけるＮＯｘ還元率は反応温度２００℃で５０％であった。また、耐久処理前のＮＯｘ還元率は反応温度２００℃で５０％であった。
【０１６２】
図２に触媒１のＸ線回折チャート図を示す。そのピークパターンはβ型ゼオライトのパターンと一致し、触媒１はβ型結晶構造を有する事が明らかである。
【０１６３】
実施例１３
珪酸ソーダ水溶液、硫酸アルミニウム水溶液、硝酸第二鉄水溶液、硫酸を用い、スラリー状生成物の組成をＳｉＯ２：０．０３５Ａｌ２Ｏ３：０．００７Ｆｅ２Ｏ３とし、反応混合物の組成をＳｉＯ２：０．０３５Ａｌ２Ｏ３：０．００７Ｆｅ２Ｏ３：０．０６０ＫＯＨ：０．１５ＴＥＡＯＨ：１０Ｈ２Ｏとなるように混合し、該組成物１００部に対して０．５部の種晶（東ソー製ＨＳＺ９４０ＮＨＡ）を加えた以外は実施例１２と同様にして触媒２を得た。
【０１６４】
触媒２の組成はＩＣＰ発光分析の結果ＳｉＯ２／Ａｌ２Ｏ３モル比は２６、ＳｉＯ２／Ｆｅ２Ｏ３モル比は１３８であり、平均結晶粒子径は０．２６μｍであった。Ｘ線結晶回折（３０２）面の半値幅（ＦＷＨＭ）は０．３４°であり、７００℃、２０時間、１０容量％水蒸気雰囲気下の水熱耐久処理後におけるＮＯｘ還元率は反応温度２００℃で４７％であった。また、耐久処理前のＮＯｘ還元率は反応温度２００℃で４７％であった。
【０１６５】
実施例１４
珪酸ソーダ水溶液、硫酸アルミニウム水溶液、硝酸第二鉄水溶液、硫酸を用い、スラリー状生成物の組成をＳｉＯ２：０．０２６Ａｌ２Ｏ３：０．０１５Ｆｅ２Ｏ３とし、反応混合物の組成をＳｉＯ２：０．０２６Ａｌ２Ｏ３：０．０１５Ｆｅ２Ｏ３：０．１００ＫＯＨ：０．１５ＴＥＡＯＨ：１０Ｈ２Ｏとなるように混合し、該組成物１００部に対して０．５部の種晶（東ソー製ＨＳＺ９４０ＮＨＡ）を加えた以外は実施例１２と同様にして触媒３を得た。
【０１６６】
触媒３の組成はＩＣＰ発光分析の結果ＳｉＯ２／Ａｌ２Ｏ３モル比は３４、ＳｉＯ２／Ｆｅ２Ｏ３モル比は５６であり、平均結晶粒子径は０．２４μｍであった。Ｘ線結晶回折（３０２）面の半値幅（ＦＷＨＭ）は０．３６°であり、７００℃、２０時間、１０容量％水蒸気雰囲気下の水熱耐久処理後におけるＮＯｘ還元率は反応温度２００℃で４６％であった。また、耐久処理前のＮＯｘ還元率は反応温度２００℃で５５％であった。
【０１６７】
比較例４
珪酸ソーダ水溶液、硫酸アルミニウム水溶液、硝酸第二鉄水溶液、硫酸を用い、スラリー状生成物の組成をＳｉＯ２：０．００９Ａｌ２Ｏ３：０．０１７Ｆｅ２Ｏ３とし、反応混合物の組成をＳｉＯ２：０．００９Ａｌ２Ｏ３：０．０１７Ｆｅ２Ｏ３：０．０５０ＫＯＨ：０．１５ＴＥＡＯＨ：１０Ｈ２Ｏとなるようにした以外は実施例１２と同様にして比較触媒１を得た。
【０１６８】
比較触媒１の組成はＩＣＰ発光分析の結果ＳｉＯ２／Ａｌ２Ｏ３モル比は１０２、ＳｉＯ２／Ｆｅ２Ｏ３モル比は４９であり、平均結晶粒子径は０．２４μｍであった。Ｘ線結晶回折（３０２）面の半値幅（ＦＷＨＭ）は０．３４°であり、７００℃、２０時間、１０容量％水蒸気雰囲気下の水熱耐久処理後におけるＮＯｘ還元率は反応温度２００℃で３６％であった。また、耐久処理前のＮＯｘ還元率は反応温度２００℃で５４％であった。
【０１６９】
比較例５
珪酸ソーダ水溶液、硫酸アルミニウム水溶液、硝酸第二鉄水溶液、硫酸を用い、スラリー状生成物の組成をＳｉＯ２：０．００９Ａｌ２Ｏ３：０．０２７Ｆｅ２Ｏ３とし、反応混合物の組成をＳｉＯ２：０．００９Ａｌ２Ｏ３：０．０２７Ｆｅ２Ｏ３：０．１４０ＫＯＨ：０．１５ＴＥＡＯＨ：１０Ｈ２Ｏとなるように混合し、該組成物１００部に対して０．５部の種晶（東ソー製ＨＳＺ９４０ＮＨＡ）を加えた以外は実施例１２と同様にして比較触媒２を得た。
【０１７０】
比較触媒２の組成はＩＣＰ発光分析の結果ＳｉＯ２／Ａｌ２Ｏ３モル比は８８、ＳｉＯ２／Ｆｅ２Ｏ３モル比は３０であり、平均結晶粒子径は０．１９μｍであった。Ｘ線結晶回折（３０２）面の半値幅（ＦＷＨＭ）は０．３８°であり、７００℃、２０時間、１０容量％水蒸気雰囲気下の水熱耐久処理後におけるＮＯｘ還元率は反応温度２００℃で４３％であった。また、耐久処理前のＮＯｘ還元率は反応温度２００℃で５９％であった。
【０１７１】
比較例６
乾燥粉末を水蒸気濃度０．０５容量％の乾燥空気流通下、６００℃で２時間焼成した以外は実施例１２と同様にして比較触媒３を得た。
【０１７２】
比較触媒３の組成はＩＣＰ発光分析の結果ＳｉＯ２／Ａｌ２Ｏ３モル比は３５、ＳｉＯ２／Ｆｅ２Ｏ３モル比は１４４であり、平均結晶粒子径は０．２８μｍであった。Ｘ線結晶回折（３０２）面の半値幅（ＦＷＨＭ）は０．２８°であり、７００℃、２０時間、１０容量％水蒸気雰囲気下の水熱耐久処理後におけるＮＯｘ還元率は反応温度２００℃で３８％であった。また、耐久処理前のＮＯｘ還元率は反応温度２００℃で７７％であった。
【０１７３】
実施例１２〜１４及び比較例４〜６で得られた窒素酸化物浄化触媒の物性と２００℃でのＮＯｘ還元率との関係を以下の表７に示す。
【０１７４】
【表７】
0005594121.tif 000008
【０１７５】
表から明らかな様に、実施例１２〜１４の触媒は耐久処理後における２００℃でのＮＯｘ還元率が比較例４〜６の触媒と比較して高い。
【産業上の利用可能性】
【０１７６】
本発明の高結晶性β型鉄シリケートは、例えば窒素酸化物の浄化触媒として使用可能であり、自動車の排ガスの窒素酸化物除去に適用される。
【０１７７】
また本発明の窒素酸化物浄化触媒は、還元剤の存在下で自動車排ガス中の窒素酸化物を浄化するのに利用できる。
【図１】
0005594121.tif 000009
【図２】
0005594121.tif 000010